상기 표 1 을 통하 여 , 본 발명 에 따라 실시 예 1 내지 16 에서 제조 한 포지티브 형 감광성 절 연막 조성물 은 해상도 , 경화 공정 마진 , 투과도 , 내 열변색성 , 내열성 등 의 성능 이 모두 우수 하 였 다 . 또한 , 실시 예 1 내지 16 과 비교 하 였을 때 , 비 교예 1 내지 15 는 투과 도 및 내열 변색성 이 떨어졌 고 , 비 교예 5 , 14 , 15 , 16 에 비해 내열성 이 우수 하 였으며 , 특히 감도 가 비 교예 1 내지 17 과 비교 하 여 우수 함 으로써 , 공정 tact 를 단축 할 수 있 으며 , 뛰어난 투과 도 및 내 열변색성 으로 우수 한 Panel 광 특성 및 신뢰 성 을 확보 할 수 있 으며 , 비 교예 16 과 비교 하 여 해상도 , 접착력 , 내열성 이 양호 하 여 우수 한 Process 마진 을 확보 할 수 있 었 다 . 이 를 통해 다양 한 Display 공정 에서 감광성 수지 조성물 이 적용 가능 함 을 알 수 있 었 다 .